(57)【要約】【課題】  剥離紙を剥がすことなく、軽度の火炎バーナーもしくは高温風で焙ることで粘着面を容易に露出でき、施工効率を大幅に向上できる下面に粘着材層を有する積層体及び該積層体を用いて積層体を下地に張り付ける施工方法の提供。【解決手段】  発泡性インクを用いて、合成樹脂フィルム全面にわたり印刷が施され、上層及び／又は下層に粘着層を有する積層体の粘着面に該印刷面が接触するように合成樹脂フィルムが貼り合わされていることを特徴とする積層体及び該積層体の合成樹脂フィルム面に火炎または熱風をあてることにより粘着面を露出せしめ、積層体を被貼着物に貼りつける該積層体の貼り付け施工方法。【選択図】        なし【特許請求の範囲】
【請求項１】
発泡性インクを用いて、合成樹脂フィルム全面にわたり印刷が施され、上層及び／又は下層に粘着層を有する積層体の粘着面に該印刷面が接触するように合成樹脂フィルムが貼り合わされていることを特徴とする積層体。
【請求項２】
請求項１記載の印刷が、合成樹脂フィルム全面にわたり小区画に分割するような線によるパターン印刷であることを特徴とする請求項１記載の積層体。
【請求項３】
上層及び／又は下層に粘着層を有する積層体がアスファルトルーフィングであることを特徴とする請求項１又は２記載の積層体。
【請求項４】
請求項１〜３のいずれかに記載の合成樹脂フィルムが貼り合わされている積層体の合成樹脂フィルム面に火炎または熱風をあてることにより粘着面を露出せしめ、積層体を被貼着物に貼りつけることを特徴とする上層及び／又は下層に粘着層を有する積層体の貼り付け施工方法。
【発明の詳細な説明】
【技術分野】
【０００１】
本発明は、上層及び／又は下層に粘着層を有する積層体の粘着面に非粘着シートを張り合わせることにより、施工時に粘着面を露出せしめることのできる積層体に関する。
【背景技術】
【０００２】
下地に、上層及び／又は下層に粘着層を有する積層体を用いて貼り付け施工を行う際に、施工時間や施工方法を簡便化するために粘着工法が行われている。
粘着施工を行う積層体は粘着面を覆う剥離紙を貼り合わせた構成であり、施工時に剥離紙を剥がし、粘着面を露出させ下地に貼り付け施工する。
しかし、剥がされた剥離紙は、価格が高いにもかかわらず、ゴミとして扱われ社会問題となっている。
例えば、アスファルトルーフィングは、施工現場で２５０〜３００℃に加熱したアスファルトを接着剤として用いながらアスファルトルーフィングを下地に貼り付け施工する熱工法がある。このような熱工法によりアスファルトを溶解させる際に煙、匂いが発生することから、更にアスファルトルーフィングに粘着層、剥離層を設けて剥離層を剥がしつつ貼着していく自着工法があるが、この場合には現場で発生する多量の剥離紙の取り扱いが問題となっている。
【０００３】
この問題を解決するために多くの提案がなされている。
特許文献１には、表面層、ポリマー改質アスファルト層、基材層、アスファルト系常温粘着層、合成樹脂薄層により構成されたトーチ工法用改質アスファルトルーフィングについて記載され、このアスファルト系常温粘着層と合成樹脂薄層との積層界面に多数の空気層を設けることが記載されてる。
特許文献２には、表面層、ポリマー改質アスファルト層、基材層、アスファルト系常温粘着層、合成樹脂薄層により構成されたトーチ工法用改質アスファルトルーフィングにおいて、ネット状シートをアスファルト系常温粘着層と合成樹脂薄層との間に介在させることによりアスファルト系常温粘着層と合成樹脂薄層との積層界面に多数の空気層を設けたトーチ工法用改質アスファルトルーフィングについて記載されている。
特許文献３には、上から順に、ブロッキング防止層、アスファルト層、基材層、アスファルト層、全面粘着層、有機溶剤可溶性のプラスチックもしくはゴムよりなるフィルム層、よりなる積層物からなる防水シートについて記載され、該フィルムを有機溶剤または粘着性成分を含む有機溶剤溶液によって溶解させ、溶剤が完全に揮発する以前に下地に貼着することが示されている。
特許文献１および２記載の発明は、一般的にフィルムを積層したアスファルトルーフィングのフィルム面を火炎バーナーで短時間熱しただけでは、フィルムが軟化はするものの、改質アスファルト自体が完全に溶解・流動するまで強烈に熱しない限り、積層したフィルムは改質アスファルト表面に存在しつづけ、下地と改質アスファルトを絶縁し、充分な接着が得られない場合があることから、これを改善した手法であるが、未だ十分とは言えなかった。
【０００４】
【特許文献１】特開平７−３９６１号公報
【特許文献２】特開平７−２６６７３号公報
【特許文献３】特開平８−１２０８５０号公報
【発明の開示】
【発明が解決しようとする課題】
【０００５】
本発明は、剥離紙を剥がすことなく、軽度の火炎バーナーもしくは熱風により加熱することで粘着面を容易に露出でき、施工効率を大幅に向上できる上層及び／又は下層に粘着層を有する積層体を提供することである。
【課題を解決するための手段】
【０００６】
本発明の第１は、発泡性インクを用いて、合成樹脂フィルム全面にわたり印刷が施され、上層及び／又は下層に粘着層を有する積層体の粘着面に該印刷面が接触するように合成樹脂フィルムが貼り合わされていることを特徴とする積層体に関する。
本発明の第２は、請求項１記載の印刷が、合成樹脂フィルム全面にわたり小区画に分割するような線によるパターン印刷であることを特徴とする請求項１記載の積層体に関する。
本発明の第３は、上層及び／又は下層に粘着層を有する積層体がアスファルトルーフィングであることを特徴とする請求項１又は２記載の積層体に関する。
本発明の第４は、請求項１〜３のいずれかに記載の合成樹脂フィルムが貼り合わされている積層体の合成樹脂フィルム面に火炎または熱風をあてることにより粘着面を露出せしめ、積層体を被貼着物に貼りつけることを特徴とする上層及び／又は下層に粘着層を有する積層体の貼り付け施工方法に関する。
【０００７】
本発明において、上層に粘着層を有する積層体としては、例えば、上層に粘着層を有する合板を釘等により固定し、粘着層上に化粧板、タイル、壁紙等を仮固定もしくは貼着する場合の合板や、ポスター、写真などを貼り付けるプレゼンテーション用ボードなどがある。下層に粘着層を有する積層体としては、下層に粘着層を有する化粧板、カーペットタイル、壁紙、粘着タイプのアスファルトルーフィング等がある。貼り付け施工において火炎を使用するアスファルトルーフィングにおいて特に有効である。又、上層、下層に粘着層を有する積層体としては、例えば、アスファルトルーフィングを二重に積層する場合の下層アスファルトルーフィングである。特に、室内に於いて壁紙等を貼着する場合、溶剤を含む接着剤を用いると長期にわたり、溶剤が室内に存在することから、予め粘着層を設けた積層体を壁面や床面に固定しておくことが好ましい場合がある。
このように、接着剤に代えて粘着剤を用いることにより、施工を簡便化すると共に、接着剤によるシックハウス等の弊害を除くことが出来る。
【０００８】
本発明において使用される合成樹脂フィルムとしては、ポリエチレン、ポリプロピレン、ナイロン、ポリエステルなどいずれのフィルム素材でも使用可能であるが、耐熱温度の高いフィルムは施工効率の関係から好ましくない。
ポリエチレン、ポリプロピレン、ナイロン、低融点ポリエステルが好ましい。
特に収縮のし易さから、延伸高密度ポリエチレン、延伸ポリプロピレンなど延伸されたフィルムが好ましい。
フィルム厚については、特に制限はないが、熱収縮させる関係および収縮したフィルム材が粘着層面に残ることから、５０μｍ以下が好ましく、より好ましくは２０μｍ以下、特に好ましくは７μｍ以下である。
【０００９】
合成樹脂フィルム全面に発泡性インクを用いて印刷が施されたフィルムを積層体の粘着面に該印刷面が接触するように貼り付けたものは、火炎または熱風により加熱した場合に容易に粘着層の露出面を得ることができる。
合成樹脂フィルム上に印刷されるパターンが平行線のみからなる場合には、火炎または熱風により加熱した場合に粘着層において収縮したフィルムが線状に残存する場合があるので注意する必要がある。又、合成樹脂フィルム上に印刷されるパターンがドット状であった場合、収縮したフィルムが網目状に残存する場合があるので同様に注意する必要がある。
そこで、特に、合成樹脂フィルム上に印刷されるパターンとしてフィルム全面にわたり小区画に分割するような線によるパターンを設けることが好ましい。
このパターンとしては、三角形の各辺が隣接する三角形の辺と共有する三角形の連続体、接触する小円の連続体、格子模様等があるが、印刷の容易性、熱処理後の粘着面の露出部分の均一性等から格子模様が特に好ましい。
格子模様とした場合、格子間隔は２０ミリ以下が好ましい。より好ましくは、１０ミリ以下、更に好ましくは、５ミリ以下が好ましい。フィルム厚が厚くなった場合、更に細かくする方が望ましい。
パターンを構成する印刷線幅は、適宜決定することができるが、凹版印刷（グラビア印刷）の場合、安定的に印刷できる１５０μｍ以上の線巾であれば、フィルムの溶解に伴う粘着面の露出に関して充分な効果が認められた。これ以上の線巾例えば３００μｍ、５００μｍにおいても同様の効果が確認できたが、インク使用量は多くなる。
【００１０】
発泡性インクを用いる印刷法としては、凸版印刷、凹版印刷（グラビア印刷）、平版印刷等通常の印刷方法を適用することができるが、発泡性インクを所定量フィルム上に均一濃度で印刷することのできる凹版印刷（グラビア印刷）が特に好ましい。インク塗布量は、パターン形状にもよるが、通常乾燥重量で数十（ｍｇ／ｍ２）で充分な量である。
【００１１】
発泡性インクとしては、熱可塑性合成樹脂を溶剤に溶解し、更に発泡剤を加えたものを使用する。必要により顔料や安定剤等を加えることができる。
発泡剤としては、揮発性発泡剤および分解性発泡剤があるが、どちらの種類でも用いることができる。揮発性発泡剤を用いる場合、揮発性溶液を内包した熱可塑性合成樹脂からなるマイクロバルーンとして使用することが好ましい。
発泡性インクに使用されるマイクロバルーンは既に知られており、例えばイソブタンのような液化された低沸点炭化水素をポリメチルメタクリレート、ポリビニリデンクロライド、ポリアクリロニトリルのような熱可塑性樹脂の殻壁で内包した平均粒子径１０〜３０μｍのプラスチック微小球であり、加熱により２０〜７０倍程度に膨張する。
分解性発泡剤を用いる場合、発泡温度は重要な因子で、保管時に発泡せず、火炎バーナーもしくは高温風の熱により発泡する必要があるので、３０℃〜３００℃の間で発泡する発泡剤を選択する必要がある。この点から分解性発泡剤の分解発泡温度は、好ましくは５０℃〜２００℃、更に好ましくは７０℃〜１５０℃の間のものが好ましい。
このような熱分解性発泡剤としては、ジニトロソペンタメチレンテトラミン（分解温度、２０５℃）、アゾジカルボンアミド（分解温度、２００〜２１０℃）、ｐ，ｐ′−オキシビスベンゼンスルホニルヒドラジド（分解温度、１５５〜１６０℃）、ｐ−トルエンスルホニルヒドラジド（分解温度、１０５℃）、ｐ−トルエンスルホニルアセトンヒドラゾーン（分解温度、１２５℃）等を挙げることができる。
【００１２】
このようにして得られえた発泡性インクを用いてパターン印刷が施された合成樹脂フィルムを、上層及び／又は下層に粘着層を有する積層体の粘着面に、印刷面が接触するように貼り合わせ、施工現場において、貼り合わせたフィルム面を火炎バーナーもしくは熱風により加熱することで、先ず発泡インク中の発泡成分からガスが発生し、粘着面とフィルムの間に空隙が形成される。
空隙ができた場所は、未発泡部分と比べ熱容量が非常に小さいので、その部位から火炎バーナーもしくは熱風の熱によりフィルムが容易に溶解する。溶解した部位が引き金となり、粘着面を覆ったフィルム全体が細かく分散・収縮し、比較的小さな熱量で積層体の粘着面を露出することができ、必要最小限の熱量で積層体の被貼着物への接着が可能となる。
【発明の効果】
【００１３】
本発明により、剥離紙を剥がすことなく、軽度の火炎バーナーもしくは熱風により加熱することで粘着面を容易に露出でき、施工効率を大幅に向上できる上層及び／又は下層に粘着層を有する積層体及び該積層体を用いて積層体を被貼着物に張り付ける施工方法を提供することができた。
【実施例】
【００１４】
以下、実施例及び比較例により、本発明をさらに詳細に説明するが、本発明はこれらの実施例により何ら限定されるものではない。
【００１５】
実施例１
厚さ７μｍの二軸延伸ポリプロピレンフィルムの一面に、発泡性インクを用いて、グラビア印刷機により線幅３００μｍ  格子幅５ｍｍの格子模様を印刷形成せしめた。
発泡性インクは、アクリロニトリル２０重量％、発泡性マイクロバルーン２５重量％、トルエン６０部／イソプロパノール４０部からなる溶剤５５重量％からなるものを用いた。
ブロッキング防止層、アスファルト層、基材層、アスファルト層および全面粘着層を有するアスファルトルーフィングの粘着層に対し、上記印刷面を有する二軸延伸ポリプロピレンフィルムを、印刷面がアスファルトルーフィングの粘着層と接触するように貼り合せた。
このようにして得られた積層体のポリプロピレンフィルムの１／２の部分に、２５０℃の熱風をあてたところ瞬時にフィルムは溶解した。熱風処理後の積層体の粘着面の状態を図１に示す。
図１において、１の部分は、熱風処理前の状態を示し、２の部分は、熱風処理後の状態を示す。
【００１６】
比較例１
ブロッキング防止層、アスファルト層、基材層、アスファルト層および全面粘着層を有するアスファルトルーフィングの粘着層に対し、印刷処理が施されていない二軸延伸ポリプロピレンフィルムを貼り合せた。
このようにして得られた積層体のポリプロピレンフィルムの１／２の部分に、２５０℃の熱風を３０秒間あてた。熱風処理後の積層体の粘着面の状態を図２に示す。
図２において、３の部分は、熱風処理前の状態を示し、４の部分は、熱風処理後の状態を示す。
【図面の簡単な説明】
【００１７】
【図１】本発明の積層体の１／２の部分に熱風をあてた状態を示す写真の複写物。
【図２】アスファルトルーフィングの粘着層にポリプロピレンフィルムを貼り合わせた積層体の１／２の部分に熱風をあてた状態を示す写真の複写物。
【符号の説明】
【００１８】
１  熱風処理前の状態
２  熱風処理後の状態
３  熱風処理前の状態
４  熱風処理後の状態
【図１】
2005231304.tif 000002
【図２】
2005231304.tif 000003